【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
基板；  前記基板の一面上に配置され、カルボシラン−シロキサン共重合体を含む低屈折層；  前記低屈折層上に配置される色変換部材を含む色変換層；および  前記低屈折層および前記色変換層を覆う平坦化層を含み、  前記低屈折層は、５００ｎｍ〜５５０ｎｍ波長に対する屈折率が１．３０以下であり、  前記色変換部材は、量子ドットを含む色変換パネル。
【請求項２】
前記低屈折層は、下記（ａ）〜（ｄ）を含む低屈折層形成用組成物を前記基板上にコーティングして形成された、請求項１に記載の色変換パネル：  （ａ）下記化学式３で表されるカルボシラン−シロキサン共重合体：【化１】
2021505932.tif 000001
前記化学式３中、  Ｒ４〜Ｒ９は、水素、Ｃ１〜Ｃ３０のアルキル基、Ｃ２〜Ｃ３０のアルケニル基、Ｃ６〜Ｃ３０のアリール基、Ｃ３〜Ｃ３０のシクロアルキル基、Ｃ１〜Ｃ３０のアルコキシ基、カルボキシル基、Ｒ（Ｃ＝Ｏ）−、Ｒ（Ｃ＝Ｏ）Ｏ−（ここで、Ｒは、Ｃ１〜Ｃ３０のアルキル基、Ｃ３〜Ｃ３０のシクロアルキル基、Ｃ６〜Ｃ３０のアリール基）、エポキシ基含有１価の有機基、（メタ）アクリル基、（メタ）アクリレート基、（メタ）アクリル基で置換されたＣ１〜Ｃ３０のアルキル基、（メタ）アクリレート基で置換されたＣ１〜Ｃ３０のアルキル基、またはこれらの組み合わせであり、  ＹはＣ１〜Ｃ３０のアルキレン基、Ｃ２〜Ｃ３０のアルケニレン基、Ｃ３〜Ｃ３０のシクロアルキレン基、Ｃ６〜Ｃ３０のアリール基、またはこれらの組み合わせであり、  ０≦Ｍ≦０．５、０≦Ｄ≦０．５、０＜Ｔ１≦０．９５、０＜Ｔ２≦０．２、０＜Ｑ≦０．９であり、  Ｍ＋Ｄ＋Ｔ１＋Ｔ２＋Ｑ＝１である：  （ｂ）沸点が１００℃〜２００℃である有機高分子、  （ｃ）下記化学式４で表される界面活性剤：
【化２】
2021505932.tif 000002
前記化学式４中、Ｒａ〜Ｒｄは、それぞれ独立して、Ｃ１〜Ｃ３０のアルキル基であり、  Ｘは、Ｆ、Ｃｌ、Ｂｒ、またはＩから選択されるハロゲン原子である、  （ｄ）溶剤。
【請求項３】
前記化学式３中、Ｍ＝０、０＜Ｄ≦０．２、０．１≦Ｔ１≦０．９５、０＜Ｔ２＜０．２、０．０５≦Ｑ≦０．９、およびＤ＋Ｔ１＋Ｔ２＋Ｑ＝１である、請求項２に記載の色変換パネル。
【請求項４】
前記カルボシラン−シロキサン共重合体は、下記化学式１で表される化合物および化学式２で表される化合物を加水分解縮合反応させて形成された、請求項２に記載の色変換パネル：【化３】
2021505932.tif 000003
前記化学式１中、Ｒ１は水素、Ｃ１〜Ｃ３０のアルキル基、Ｃ２〜Ｃ３０のアルケニル基、Ｃ６〜Ｃ３０のアリール基、Ｃ３〜Ｃ３０のシクロアルキル基、Ｃ１〜Ｃ３０のアルコキシ基、カルボキシル基、Ｒ（Ｃ＝Ｏ）−、Ｒ（Ｃ＝Ｏ）Ｏ−（ここで、Ｒは、Ｃ１〜Ｃ３０のアルキル基、Ｃ３〜Ｃ３０のシクロアルキル基、Ｃ６〜Ｃ３０のアリール基）、エポキシ基含有１価の有機基、（メタ）アクリル基、（メタ）アクリレート基、（メタ）アクリル基で置換されたＣ１〜Ｃ３０のアルキル基、（メタ）アクリレート基で置換されたＣ１〜Ｃ３０のアルキル基、またはこれらの組み合わせであり、  Ｒ２は水素、Ｃ１〜Ｃ３０のアルキル基、Ｃ３〜Ｃ３０のシクロアルキル基、Ｃ２〜Ｃ３０のアルケニル基、Ｃ６〜Ｃ３０のアリール基のうちのいずれか１つを表し、  ｎは、０≦ｎ＜４を表し、
【化４】
2021505932.tif 000004
前記化学式２中、Ｒ３は、水素、Ｃ１〜Ｃ３０のアルキル基、Ｃ３〜Ｃ３０のシクロアルキル基、Ｃ２〜Ｃ３０のアルケニル基、またはＣ６〜Ｃ３０のアリール基を表し、  Ｙは、Ｃ１〜Ｃ３０のアルキレン基、Ｃ２〜Ｃ３０のアルケニレン基、Ｃ３〜Ｃ３０のシクロアルキレン基、Ｃ６〜Ｃ３０のアリーレン基、またはこれらの組み合わせを表す。
【請求項５】
前記カルボシラン−シロキサン共重合体のポリスチレン換算重量平均分子量（Ｍｗ）は、３，０００〜５，０００，０００である、請求項２に記載の色変換パネル。
【請求項６】
前記カルボシラン−シロキサン共重合体は、前記組成物の総重量を基準として３０重量％以下含まれる、請求項２に記載の色変換パネル。
【請求項７】
前記有機高分子は、ポリアルキレンオキシド系共重合体、ポリアリーレンオキシド共重合体、およびグリコール系共重合体の中から選択される１種以上である、請求項２に記載の色変換パネル。
【請求項８】
前記有機高分子の数平均分子量は、１００〜１０，０００である、請求項２に記載の色変換パネル。
【請求項９】
前記有機高分子は、前記カルボシラン−シロキサン共重合体１００重量部に対して５０〜１５０重量部で含まれる、請求項２に記載の色変換パネル。
【請求項１０】
前記平坦化層は、前記低屈折層と同一の物質を含む、請求項１に記載の色変換パネル。
【請求項１１】
前記平坦化層を覆う第１キャッピング層；および  前記低屈折層と前記色変換層との間に位置する第２キャッピング層のうちの１つ以上をさらに含む、請求項１に記載の色変換パネル。
【請求項１２】
前記低屈折層は、４００ｎｍでの光透過率が９０％以上である、請求項１に記載の色変換パネル。
【請求項１３】
基板上に低屈折層形成用組成物を塗布し、塗布された前記低屈折層形成用組成物を硬化してカルボシラン−シロキサン共重合体を含む低屈折層を形成する段階；  前記低屈折層上に量子ドットを含む色変換部材を含む色変換層を形成する段階；および  前記色変換層上に平坦化層を形成する段階を含み、  前記低屈折層は、５００ｎｍ〜５５０ｎｍ波長に対して１．３０以下の屈折率を有する色変換パネルの製造方法。
【請求項１４】
前記低屈折層形成用組成物は、（ａ）下記化学式１で表される化合物および下記化学式２で表される化合物の加水分解縮合反応生成物、（ｂ）沸点が１００℃〜２００℃である有機高分子、（ｃ）下記化学式４で表される界面活性剤、ならびに（ｄ）溶剤を含む、請求項１３に記載の色変換パネルの製造方法：【化５】
2021505932.tif 000005
前記化学式１中、Ｒ１は、水素、Ｃ１〜Ｃ３０のアルキル基、Ｃ２〜Ｃ３０のアルケニル基、Ｃ６〜Ｃ３０のアリール基、Ｃ３〜Ｃ３０のシクロアルキル基、Ｃ１〜Ｃ３０のアルコキシ基、カルボキシル基、Ｒ（Ｃ＝Ｏ）−、Ｒ（Ｃ＝Ｏ）Ｏ−（ここで、Ｒは、Ｃ１〜Ｃ３０のアルキル基、Ｃ３〜Ｃ３０のシクロアルキル基、Ｃ６〜Ｃ３０のアリール基）、エポキシ基含有の１価有機基、（メタ）アクリル基、（メタ）アクリレート基、（メタ）アクリル基で置換されたＣ１〜Ｃ３０のアルキル基、（メタ）アクリレート基で置換されたＣ１〜Ｃ３０のアルキル基、またはこれらの組み合わせであり、  Ｒ２は、水素、Ｃ１〜Ｃ３０のアルキル基、Ｃ３〜Ｃ３０のシクロアルキル基、Ｃ２〜Ｃ３０のアルケニル基、Ｃ６〜Ｃ３０のアリール基のうちのいずれか１つを表し、  ｎは、０≦ｎ＜４を表し、
【化６】
2021505932.tif 000006
前記化学式２中、Ｒ３は、水素、Ｃ１〜Ｃ３０のアルキル基、Ｃ３〜Ｃ３０のシクロアルキル基、Ｃ２〜Ｃ３０のアルケニル基、またはＣ６〜Ｃ３０のアリール基を表し、  Ｙは、Ｃ１〜Ｃ３０のアルキレン基、Ｃ２〜Ｃ３０のアルケニレン基、Ｃ３〜Ｃ３０のシクロアルキレン基、Ｃ６〜Ｃ３０のアリーレン基、またはこれらの組み合わせを表し、
【化７】
2021505932.tif 000007
前記化学式４中、Ｒａ〜Ｒｄは、それぞれ独立して、Ｃ１〜Ｃ３０のアルキル基であり、  Ｘは、Ｆ、Ｃｌ、Ｂｒ、またはＩから選択されるハロゲン原子である。
【請求項１５】
前記平坦化層上に第１キャッピング層を形成する段階；および  前記低屈折層と前記色変換層との間に第２キャッピング層を形成する段階のうちの１つ以上の段階をさらに含む、請求項１３に記載の色変換パネルの製造方法。
【手続補正２】
【補正対象書類名】明細書
【補正対象項目名】０００６
【補正方法】変更
【補正の内容】
【０００６】  一実施形態に係る色変換パネルは、基板、前記基板の一面上に配置され、カルボシラン−シロキサン共重合体を含む低屈折層、前記低屈折層上に配置される色変換部材を含む色変換層、ならびに前記低屈折層および前記色変換層を覆う平坦化層を含み、前記低屈折層は、５００ｎｍ〜５５０ｎｍの波長の屈折率が１．３０以下であり、前記色変換部材は、量子ドットを含む。
【手続補正３】
【補正対象書類名】明細書
【補正対象項目名】０００７
【補正方法】変更
【補正の内容】
【０００７】  本発明の他の実施形態に係る色変換パネルの製造方法は、基板上に低屈折層形成用組成物を塗布し、塗布された前記低屈折層形成用組成物を硬化または乾燥してカルボシラン−シロキサン共重合体を含む低屈折層を形成する段階、前記低屈折層上に量子ドットを含む色変換部材を含む色変換層を形成する段階、および前記色変換層上に平坦化層を形成する段階を含み、前記低屈折層は、５００ｎｍ〜５５０ｎｍの波長で１．３０以下の屈折率を有する。
【手続補正４】
【補正対象書類名】明細書
【補正対象項目名】００１４
【補正方法】変更
【補正の内容】
【００１４】  図２を参照すると、一実施形態による色変換パネル１００は、基板１１０、低屈折層１２０、色変換層１３０、および平坦化層１４０を含み、前記色変換層１３０は、第１の波長の光を発光する第１色変換部材１３２と第２の波長の光を発光する第２色変換部材１３４のように、２以上の異なる波長の光を発光する色変換層を含むことができる。
【手続補正５】
【補正対象書類名】明細書
【補正対象項目名】００１５
【補正方法】変更
【補正の内容】
【００１５】  基板１１０は、透明で電気的に絶縁性を有する物質で構成され、第１色変換部材１３２と第２色変換部材１３４が位置する領域に対応する位置に保護層１１２をさらに含むことができる。保護層１１２は、基板１１０の一面に形成されて、後に、基板１１０上に色変換層１３０が形成される時、色変換層１３０のパターニングが円滑に行われるようにし、色変換層１３０内の色変換部材を保護する。
【手続補正６】
【補正対象書類名】明細書
【補正対象項目名】００１７
【補正方法】変更
【補正の内容】
【００１７】  上述したように、低屈折層１２０上には色変換層１３０が形成される。図１に示す一実施形態による色変換パネル１００は、第１の波長の光を放出する第１領域Ａと第２の波長の光を放出する第２領域Ｂを含む。一例として、第１領域Ａは赤色光を放出し、第２領域Ｂは緑色光を放出することができるが、これらに制限されない。この他にも色変換パネル１００は、青色系の光を放出するか、あるいは白色光を放出する第３の領域Ｃをさらに含むことができる。
【手続補正７】
【補正対象書類名】明細書
【補正対象項目名】００１８
【補正方法】変更
【補正の内容】
【００１８】  第１領域Ａおよび第２領域Ｂは、それぞれ第１の波長の光を発光する第１色変換部材１３２および第２の波長の光を発光する第２色変換部材１３４を含み、これら第１色変換部材１３２と第２色変換部材１３４は、それぞれ入射された光の波長を異なる波長の光に変換させる量子ドットを含むことができる。色変換層１３０に含まれる色変換部材１３２、１３４および量子ドットについては後述する。
【手続補正８】
【補正対象書類名】明細書
【補正対象項目名】００１９
【補正方法】変更
【補正の内容】
【００１９】  一方、図１を参照すると、色変換層１３０は、第３領域Ｃに対応するように配置される透過部材１３６をさらに含むこともできる。透過部材１３６は、光源から伝達された光を別途の色変換なしにそのまま放出することができる。このために、一例として、透過部材１３６は色変換層１３０の高さと同一に形成されてもよい。ただし、これに限定されるのではなく、透過部材１３６も第１色変換部材１３２および第２色変換部材１３４のように、特定の波長に変換された光を放出するために量子ドットをさらに含むことができる。
【手続補正９】
【補正対象書類名】明細書
【補正対象項目名】００３３
【補正方法】変更
【補正の内容】
【００３３】  上記カルボシラン−シロキサン共重合体のポリスチレン換算重量平均分子量（Ｍｗ）は、３，０００〜５，０００，０００、例えば、３，２００〜５，０００，０００、例えば、４，０００〜５，０００，０００、例えば、５，０００〜５，０００，０００、例えば、１０，０００〜５，０００，０００、例えば、１００，０００〜５，０００，０００、例えば、２００，０００〜５，０００，０００、例えば、３００，０００〜５，０００，０００、例えば、４００，０００〜５，０００，０００、例えば、５００，０００〜５，０００，０００、例えば、５００，０００〜４、５００，０００、例えば、５００，０００〜４，０００，０００、例えば、５００，０００〜３，５００，０００、例えば、５００，０００〜３，０００，０００、例えば、５００，０００〜２，５００，０００であってもよく、これらに制限されない。
【手続補正１０】
【補正対象書類名】明細書
【補正対象項目名】００４７
【補正方法】変更
【補正の内容】
【００４７】  前記化学式４で表した界面活性剤の具体的な例としては、セチルトリメチルアンモニウムクロリド（ｃｅｔｙｌｔｒｉｍｅｔｈｙｌａｍｍｏｎｉｕｍ  ｃｈｌｏｒｉｄｅ）、ヘキサデシルトリメチルアンモニウムクロリド（ｈｅｘａｄｅｃｙｌｔｒｉｍｅｔｈｙｌａｍｍｏｎｉｕｍ  ｃｈｌｏｒｉｄｅ）、ドデシルトリメチルアンモニウムクロリド（ｄｏｄｅｃｙｌｔｒｉｍｅｔｈｙｌａｍｍｏｎｉｕｍ  ｃｈｌｏｒｉｄｅ）などが挙げられ、これらに制限されない。
【手続補正１１】
【補正対象書類名】明細書
【補正対象項目名】００５７
【補正方法】変更
【補正の内容】
【００５７】  一方、低屈折層１２０は、特定の波長領域を除いた４００ｎｍの波長を含む残りの可視光波長領域に対する光透過率が６０％以上、例えば７０％以上、例えば８０％以上、例えば９０％以上、例えば９５％以上であってもよい。
【手続補正１２】
【補正対象書類名】明細書
【補正対象項目名】００５９
【補正方法】変更
【補正の内容】
【００５９】  前述のように、低屈折層１２０を形成した後、その上に色変換層１３０を形成し、これら色変換層１３０は、それぞれ特定波長の光を吸収して異なる波長の光を放出する量子ドットを含む色変換部材１３２、１３４を含む。このような色変換部材１３２、１３４は、量子ドットを含む色変換層形成用組成物を低屈折層１２０上に塗布して形成することができる。上記色変換層形成用組成物は、量子ドット、量子ドット分散用溶媒、バインダー樹脂、光重合性単量体、光重合開始剤、およびその他添加剤などを含むことができる。以下、このような色変換層形成用組成物を構成する各成分について詳細に説明する。
【手続補正１３】
【補正対象書類名】明細書
【補正対象項目名】００６０
【補正方法】変更
【補正の内容】
【００６０】  （１）量子ドット  量子ドットは、等方性（ｉｓｏｔｒｏｐｉｃ）光放射特性を有するため、光源から入射された入射光を受けて励起（ｅｘｃｉｔａｔｉｏｎ）されてから基底（ｇｒｏｕｎｄ）状態に戻って放射方向に放射光を放出することができる。そのために、色変換部材１３２、１３４として量子ドットを含む色変換層１３０は、発光層として用いることができる。
【手続補正１４】
【補正対象書類名】明細書
【補正対象項目名】００６２
【補正方法】変更
【補正の内容】
【００６２】  図１に示したように、色変換層１３０は、第１波長の光を放出する第１色変換部材１３２と、第２波長の光を放出する第２色変換部材１３４を含むため、これら第１色変換部材１３２と第２色変換部材１３４はそれぞれ異なる波長の光を吸収するか、および／または異なる波長の光を放出する異なる量子ドットを含むことができる。この時、第１色変換部材１３２は、５８０ｎｍ〜７００ｎｍで最大蛍光発光波長を有する第１量子ドットを含む赤色系の光を放出することができ、第２色変換部材１３４は、４５０ｎｍ〜５８０ｎｍで最大蛍光発光波長を有する第２量子ドットを含む緑色系の光を放出することができる。ただし、これに限定されるのではなく、第１色変換部材１３２および第２色変換部材１３４共に同一の波長の光を吸収して同一の波長の光を放出する同一の量子ドットを含むことができることはもちろんである。第１色変換部材１３２および第２色変換部材１３４に含まれる量子ドットの平均粒径は、それぞれ５ｎｍ〜２０ｎｍであってもよい。
【手続補正１５】
【補正対象書類名】明細書
【補正対象項目名】００６３
【補正方法】変更
【補正の内容】
【００６３】  上記量子ドットは、２０ｎｍ〜１００ｎｍ、例えば２０ｎｍ〜８０ｎｍ、例えば４０ｎｍ〜６０ｎｍの半値幅（Ｆｕｌｌ  ｗｉｄｔｈ  ａｔ  ｈａｌｆ  ｍａｘｉｍｕｍ；ＦＷＨＭ）を有することができる。量子ドットが上記範囲の半値幅を有する場合、色純度が高いため、カラーフィルター素材として使用する際、色再現率が高いという効果がある。
【手続補正１６】
【補正対象書類名】明細書
【補正対象項目名】００７８
【補正方法】変更
【補正の内容】
【００７８】  一実施例で、色変換層１３０は、量子ドットを含む色変換部材１３２、１３４を含む色変換層形成用組成物を基板１１０上の低屈折層１２０上にコーティングした後、パターニング工程を経ることによって形成される。パターニング工程は、一例として、上記色変換層形成用組成物を低屈折層１２０が形成された基板１１０上にスピンまたはスリットコート法、ロールコート法、スクリーン印刷法、アプリケーター法などの方法で塗布して乾燥して塗膜を形成する段階、マスクを利用して第１色変換部材１３２、および第２色変換部材１３４に対応する形状のパターンを形成する露光段階、不要な部分を除去する現像段階、および耐熱性、耐光性、密着性、耐クラック性、耐薬品性、高強度、保存安定性などの面で優れたパターンを得るために、再び加熱したり活性線照射などを行ったりして硬化する後処理段階のような工程を経て進行され得るが、これに限定されるのではない。
【手続補正１７】
【補正対象書類名】明細書
【補正対象項目名】００７９
【補正方法】変更
【補正の内容】
【００７９】  第１および第２色変換部材１３２、１３４は、量子ドット以外に光散乱体（図示せず）などをさらに含むことができる。光散乱体は、量子ドットと共に色変換層１３０内に分散していてもよい。光散乱体は、入射光が量子ドットに入射されるように誘導したり、量子ドットから放出される放射光が色変換層１３０外部に放出され得るように放射方向を誘導したりすることができる。これによって、色変換層１３０の光効率の低下を最小限にすることができる。一方、透光部材１３６も光散乱体を含むことができる。
【手続補正１８】
【補正対象書類名】明細書
【補正対象項目名】０１１１
【補正方法】変更
【補正の内容】
【０１１１】  上記表１を参照すると、実施例１〜５の硬化コーティング膜は、比較例１〜４に比べて、全て１．３０以下の屈折率を有し、Ｃｒａｃｋ  ｍａｒｇｉｎが２．０μｍ以上で、クラックが発生しないｒｐｍでの厚さが厚いことを確認できる。また、実施例１〜５の硬化コーティング膜の発光効率が、比較例１〜４の硬化コーティング膜の発光効率に比べて顕著に向上したことを確認できる。
【手続補正１９】
【補正対象書類名】明細書
【補正対象項目名】０１１４
【補正方法】変更
【補正の内容】
【０１１４】１００：色変換パネル、１１０：基板、１１２：保護層、１２０：低屈折層、１３０：色変換層、１３２：第１色変換部材、１３４：第２色変換部材、１３６：透過部材、１４０：平坦化層、１５０：第１キャッピング層、１６０：第２キャッピング層、Ａ：第１領域、Ｂ：第２領域、Ｃ：第３領域。